МАЛОГЛЯНЦЕВЫЙ, ВОЗДУХОПРОНИЦАЕМЫЙ, АБРАЗИВНО-СТОЙКИЙ, ПРИГОДНЫЙ ДЛЯ ПЕЧАТИ ЛАМИНАТ, СОДЕРЖАЩИЙ АСИММЕТРИЧНУЮ МЕМБРАНУ, А ТАКЖЕ ИЗДЕЛИЯ ИЗ НЕГО

1. Ламинат, содержащий
(1) гидрофобную асимметричную пористую мембрану, включающую в себя:
первую мембрану из экспандированного политетрафторэтилена (ПТФЭ) с первой микроструктурой, содержащую множество пор первого размера; и
вторую мембрану из экспандированного ПТФЭ со второй микроструктурой, содержащую множество пор второго размера; и
(2) слой ткани, расположенный на указанной второй мембране из экспандированного ПТФЭ напротив указанной первой мембраны из экспандированного ПТФЭ,
в котором указанные поры первого размера больше указанных пор второго размера,
в котором указанная первая мембрана из экспандированного ПТФЭ имеет печатную область на внешней поверхности, и
глянцевость поверхности которого составляет менее чем приблизительно 10 единиц блеска, а число Герли составляет менее чем приблизительно 100 с.
2. Ламинат по п. 1, глянцевость поверхности которого составляет менее чем приблизительно 8 ед. блеска.
3. Ламинат по п. 1, число Герли которого составляет менее чем приблизительно 50 с.
4. Ламинат по п. 1, число Герли которого составляет менее чем приблизительно 35 с.
5. Ламинат по п. 2, число Герли которого составляет менее чем приблизительно 50 с.
6. Ламинат по п. 2, число Герли которого составляет менее чем приблизительно 35 с.
2
7. Ламинат по п. 1, отношение массы к площади которого составляет менее чем приблизительно 150 г/м.
2
8. Ламинат по п. 1, отношение массы к площади которого составляет менее чем приблизительно 80 г/м.
2
9. Ламинат по п. 1, отличающийся тем, что скорость прохождения водяных паров в указанном ламинате составляет более чем приблизительно 20000 г/м/24 ч.
2
10. Ламинат по п. 1, отличающийся тем, что скорость прохождения водяных паров в указанном ламинате составляет более чем приблизительно 25000 г/м/24 ч.
2
11. Ламинат по п. 1, отличающийся тем, что скорость прохождения водяных паров в указанном ламинате составляет более чем приблизительно 30000 г/м/24 ч.
12. Ламинат по п. 1, изменение числа Герли которого после абразивного воздействия составляет менее чем приблизительно -25%.
13. Ламинат по п. 9, число Герли которого составляет менее 100 с.
14. Ламинат по п. 13, число Герли которого составляет менее 50 с.
15. Ламинат по п. 1, стабильность цвета печатной поверхности которого составляет менее чем приблизительно 1,5 ΔЕ.
16. Ламинат по п. 1, стабильность цвета печатной поверхности которого составляет менее чем приблизительно 1,0 ΔЕ.
17. Ламинат по п. 1, стабильность цвета печатной поверхности которого составляет менее чем приблизительно 0,8 ΔЕ.
18. Ламинат по п. 1, отличающийся тем, что указанный ламинат остается непроницаемым для жидкости после проведения более 1000 абразивных циклов на первой мембране из экспандированного ПТФЭ.
19. Ламинат по п. 1, отличающийся тем, что указанный ламинат остается непроницаемым для жидкости после проведения более 5000 абразивных циклов на первой мембране из экспандированного ПТФЭ.
20. Ламинат по п. 1, отличающийся тем, что указанный ламинат остается непроницаемым для жидкости после проведения более 10000 абразивных циклов на первой мембране из экспандированного ПТФЭ.
21. Ламинат по п. 1, печатная поверхность которого содержит указанную краску, которая по меньшей мере частично проникает в указанную вторую мембрану из экспандированного ПТФЭ.
22. Ламинат по п. 1, отличающийся тем, что маслоемкость указанного ламината составляет по меньшей мере приблизительно 5.
23. Ламинат по п. 1, отличающийся тем, что указанный ламинат обеспечивает цветостойкость краски под воздействием света с ΔЕ менее чем приблизительно 2.
24. Ламинат, содержащий
(1) гидрофобную асимметричную пористую мембрану, включающую в себя:
первую мембрану из экспандированного политетрафторэтилена (ПТФЭ) с первой микроструктурой, содержащую множество пор первого размера; и вторую мембрану из экспандированного ПТФЭ со второй микроструктурой, содержащую множество пор второго размера; и
(2) слой ткани, расположенный на указанной второй мембране из экспандированного ПТФЭ напротив указанной первой мембраны из экспандированного ПТФЭ,
в котором указанные поры первого размера больше указанных пор второго размера,
в котором указанная первая мембрана из экспандированного ПТФЭ имеет печатную область на внешней поверхности, и
стабильность цвета которого составляет менее чем приблизительно 1,5 ΔЕ, и число Герли составляет менее чем приблизительно 100 с.
25. Ламинат по п. 24, глянцевость поверхности которого составляет менее чем приблизительно 10 ед. блеска.
26. Ламинат по п. 24, число Герли которого составляет менее чем приблизительно 50 с.
27. Ламинат по п. 24, число Герли которого составляет менее чем приблизительно 35 с.
28. Ламинат по п. 25, число Герли которого составляет менее чем приблизительно 50 с.
29. Ламинат по п. 25, число Герли которого составляет менее чем приблизительно 35 с.
2
30. Ламинат по п. 24, отношение массы к площади которого составляет менее чем приблизительно 150 г/м.
2
31. Ламинат по п. 24, отношение массы к площади которого составляет менее чем приблизительно 80 г/м.
2
32. Ламинат по п. 24, отличающийся тем, что скорость прохождения водяных паров в указанном ламинате составляет более чем приблизительно 20000 г/м/24 ч.
2
33. Ламинат по п. 24, отличающийся тем, что скорость прохождения водяных паров в указанном ламинате составляет более чем приблизительно 25000 г/м/24 ч.
2
34. Ламинат по п. 24, отличающийся тем, что скорость прохождения водяных паров в указанном ламинате составляет более чем приблизительно 30000 г/м/24 ч.
35. Ламинат по п. 24, изменение числа Герли которого после абразивного воздействия составляет менее чем приблизительно -25%.
36. Ламинат по п. 24, стабильность цвета печатной поверхности которого составляет менее чем приблизительно 1,0 ΔЕ.
37. Ламинат по п. 24, стабильность цвета печатной поверхности которого составляет менее чем приблизительно 0,8 ΔЕ.
38. Ламинат по п. 24, отличающийся тем, что указанный ламинат остается непроницаемым для жидкости после проведения более 1000 абразивных циклов на первой мембране из экспандированного ПТФЭ.
39. Ламинат по п. 24, отличающийся тем, что указанный ламинат остается непроницаемым для жидкости после проведения более 5000 абразивных циклов на первой мембране из экспандированного ПТФЭ.
40. Ламинат по п. 24, отличающийся тем, что указанный ламинат остается непроницаемым для жидкости после проведения более 10000 абразивных циклов на первой мембране из экспандированного ПТФЭ.
41. Ламинат по п. 24, отличающийся тем, что печатная поверхность указанного ламината содержит указанную краску, которая по меньшей мере частично проникает в указанную вторую мембрану из экспандированного ПТФЭ.
42. Ламинат по п. 24, отличающийся тем, что маслоемкость указанного ламината составляет по меньшей мере приблизительно 5.
43. Ламинат по п. 24, отличающийся тем, что указанный ламинат обеспечивает цветостойкость краски под воздействием света с ΔЕ менее чем приблизительно 2.
44. Ламинат, содержащий
(1) гидрофобную асимметричную пористую мембрану, включающую в себя:
первую мембрану из экспандированного ПТФЭ с первой микроструктурой, содержащую множество пор первого размера; и
вторую мембрану из экспандированного ПТФЭ со второй микроструктурой, содержащую множество пор второго размера; и
(2) слой ткани, расположенный на указанной второй мембране из экспандированного ПТФЭ напротив указанной первой мембраны из экспандированного ПТФЭ,
в котором указанные поры первого размера больше указанных пор второго размера,
в котором указанная первая мембрана из экспандированного ПТФЭ имеет печатную область на внешней поверхности, и
который остается водонепроницаемым после проведения более чем приблизительно 5000 циклов абразивных испытаний первой мембраны из экспандированного ПТФЭ, и число Герли которого составляет менее чем приблизительно 100 с.
45. Ламинат по п. 44, глянцевость поверхности которого составляет менее чем приблизительно 8 ед. блеска.
46. Ламинат по п. 44, число Герли которого составляет менее чем приблизительно 50 с.
47. Ламинат по п. 44, число Герли которого составляет менее чем приблизительно 35 с.
48. Ламинат по п. 45, число Герли которого составляет менее чем приблизительно 50 с.
49. Ламинат по п. 45, число Герли которого составляет менее чем приблизительно 35 с.
2
50. Ламинат по п. 44, отношение массы к площади которого составляет менее чем приблизительно 150 г/м.
2
51. Ламинат по п. 44, отношение массы к площади которого составляет менее чем приблизительно 80 г/м.
2
52. Ламинат по п. 44, отличающийся тем, что скорость прохождения водяных паров в указанном ламинате составляет более чем приблизительно 20000 г/м/24 ч.
2
53. Ламинат по п. 44, отличающийся тем, что скорость прохождения водяных паров в указанном ламинате составляет более чем приблизительно 25000 г/м/24 ч.
2
54. Ламинат по п. 44, отличающийся тем, что скорость прохождения водяных паров в указанном ламинате составляет более чем приблизительно 30000 г/м/24 ч.
55. Ламинат по п. 44, изменение числа Герли которого после абразивного воздействия составляет менее чем приблизительно -25%.
56. Ламинат по п. 44, число Герли которого составляет менее 100 с.
57. Ламинат по п. 44, стабильность цвета печатной поверхности которого составляет менее чем приблизительно 1,5 ΔЕ.
58. Ламинат по п. 44, стабильность цвета печатной поверхности которого составляет менее чем приблизительно 1,0 ΔЕ.
59. Ламинат по п. 44, стабильность цвета печатной поверхности которого составляет менее чем приблизительно 0,8 ΔЕ.
60. Ламинат по п. 44, который остается непроницаемым для жидкости после проведения более 1000 абразивных циклов на первой мембране из экспандированного ПТФЭ.
61. Ламинат по п. 44, который остается непроницаемым для жидкости после проведения более 10000 абразивных циклов на первой мембране из экспандированного ПТФЭ.
62. Ламинат по п. 44, отличающийся тем, что печатная поверхность указанного ламината содержит указанную краску, которая по меньшей мере частично проникает в указанную вторую мембрану из экспандированного ПТФЭ.
63. Ламинат по п. 44, отличающийся тем, что маслоемкость указанного ламината составляет по меньшей мере приблизительно 5.
64. Ламинат по п. 44, отличающийся тем, что указанный ламинат обеспечивает цветостойкость краски под воздействием света с ΔЕ менее чем приблизительно 2.
65. Воздухопроницаемый ламинат, представляющий собой ламинат по п. 1, дополнительно содержащий третью мембрану из экспандированного ПТФЭ с третьей микроструктурой, расположенную на указанной второй мембране таким образом, что указанная вторая мембрана расположена между указанной первой мембраной и указанной третьей мембраной, и указанный слой ткани прикреплен к указанной третьей мембране.
66. Воздухопроницаемый ламинат по п. 65, указанная третья микроструктура в котором, по существу, аналогична указанной первой микроструктуре.
67. Воздухопроницаемый ламинат по п. 65, в котором указанная третья мембрана содержит множество пор третьего размера, которые больше, чем поры второго размера, и
в котором указанная первая микроструктура отличается от указанной третьей микроструктуры.
68. Воздухопроницаемый ламинат, представляющий собой ламинат по п. 24, дополнительно содержащий также третью мембрану из экспандированного ПТФЭ с третьей микроструктурой, расположенную на указанной второй мембране таким образом, что указанная вторая мембрана расположена между указанной первой мембраной и указанной третьей мембраной, и указанный слой ткани прикреплен к указанной третьей мембране.
69. Воздухопроницаемый ламинат по п. 68, указанная третья микроструктура в котором, по существу, аналогична указанной первой микроструктуре.
70. Воздухопроницаемый ламинат по п. 68, в котором указанная третья мембрана содержит множество пор третьего размера, которые больше, чем поры второго размера, и
в котором указанная первая микроструктура отличается от указанной третьей микроструктуры.
71. Воздухопроницаемый ламинат, представляющий собой ламинат по п. 44, дополнительно содержащий также третью мембрану из экспандированного ПТФЭ с третьей микроструктурой, расположенную на указанной второй мембране таким образом, что указанная вторая мембрана расположена между указанной первой мембраной и указанной третьей мембраной, и указанный слой ткани прикреплен к указанной третьей мембране.
72. Воздухопроницаемый ламинат по п. 71, указанная третья микроструктура в котором, по существу, аналогична указанной первой микроструктуре.
73. Воздухопроницаемый ламинат по п. 71, отличающийся тем, что указанная третья мембрана содержит множество пор третьего размера, которые больше, чем поры второго размера, и
в котором указанная первая микроструктура отличается от указанной третьей микроструктуры.
74. Воздухопроницаемый ламинат, содержащий
(1) гидрофобную асимметричную пористую мембрану, включающую в себя:
первую мембрану из экспандированного ПТФЭ с первой микроструктурой, содержащую множество пор первого размера;
вторую мембрану из экспандированного ПТФЭ со второй микроструктурой, содержащую множество пор второго размера; и
третью мембрану из экспандированного ПТФЭ с третьей микроструктурой, содержащую множество пор третьего размера, расположенную на указанной второй мембране таким образом, что указанная вторая мембрана расположена между указанной первой мембраной и указанной третьей мембраной; и
(2) слой ткани, расположенный на указанной третьей мембране из экспандированного ПТФЭ напротив указанной второй мембраны из экспандированного ПТФЭ,
в котором все поры указанного первого размера и поры указанного третьего размера больше пор указанного второго размера,
в котором по меньшей мере указанная первая мембрана из экспандированного ПТФЭ имеет печатную область на своей внешней поверхности, и
в котором глянцевость поверхности указанной печатной области составляет менее 10 ед. блеска.
75. Воздухопроницаемый ламинат по п. 74, глянцевость поверхности печатной области которого составляет менее 8 ед. блеска.
2
76. Воздухопроницаемый ламинат по п. 74, в котором отношение массы к площади указанного ламината составляет менее чем приблизительно 150 г/м.
2
77. Воздухопроницаемый ламинат по п. 74, в котором отношение массы к площади указанного ламината составляет менее чем приблизительно 80 г/м.
2
78. Воздухопроницаемый ламинат по п. 74, отличающийся тем, что скорость прохождения водяных паров в указанном ламинате составляет более чем приблизительно 20000 г/м/24 ч.
2
79. Воздухопроницаемый ламинат по п. 74, отличающийся тем, что скорость прохождения водяных паров в указанном ламинате составляет более чем приблизительно 25000 г/м/24 ч.
80. Воздухопроницаемый ламинат по п. 74, стабильность цвета печатной поверхности которого составляет менее чем приблизительно 1,5 ΔЕ.
81. Воздухопроницаемый ламинат по п. 74, стабильность цвета печатной поверхности которого составляет менее чем приблизительно 1,0 ΔЕ.
82. Воздухопроницаемый ламинат по п. 74, стабильность цвета печатной поверхности которого составляет менее чем приблизительно 0,8 ΔЕ.
83. Воздухопроницаемый ламинат по п. 74, который остается непроницаемым для жидкости после проведения более 5000 абразивных циклов на первой мембране из экспандированного ПТФЭ.
84. Воздухопроницаемый ламинат по п. 74, печатная поверхность которого содержит указанную краску, которая по меньшей мере частично проникает в указанную вторую мембрану из экспандированного ПТФЭ.
85. Гидрофобная асимметричная пористая мембрана, содержащая
первую мембрану из экспандированного ПТФЭ с первой микроструктурой, содержащую множество пор первого размера; и
вторую мембрану из экспандированного ПТФЭ со второй микроструктурой, содержащую множество пор второго размера,
в которой указанные поры первого размера больше указанных пор второго размера,
в которой по меньшей мере одна из указанных первой и второй мембран из экспандированного ПТФЭ имеет печатную область на своей внешней поверхности, и
в которой печатная область содержит краску, которая по меньшей мере частично проникает в указанную вторую мембрану.
86. Асимметричная пористая мембрана по п. 85, дополнительно содержащая также третью мембрану из экспандированного ПТФЭ с третьей микроструктурой, расположенную на указанной второй мембране таким образом, что указанная вторая мембрана расположена между указанной первой мембраной и указанной третьей мембраной.
87. Асимметричная пористая мембрана по п. 85, в которой указанная третья микроструктура, по существу, аналогична указанной первой микроструктуре.
88. Асимметричная пористая мембрана по п. 85, отличающаяся тем, что указанная третья мембрана содержит множество пор третьего размера, которые больше, чем поры второго размера, и
в которой указанная первая микроструктура отличается от указанной второй микроструктуры.
89. Асимметричная пористая мембрана по п. 85, маслоемкость которой составляет более чем приблизительно 6.
2
90. Асимметричная пористая мембрана по п. 85, отличающаяся тем, что скорость прохождения водяных паров в указанной мембране составляет более чем приблизительно 60000 г/м/24 ч.
91. Асимметричная пористая мембрана по п. 85, глянцевость поверхности указанной печатной области в которой составляет менее 10 ед. блеска.
92. Асимметричная пористая мембрана по п. 85, глянцевость поверхности указанной печатной области которой составляет менее 8 ед. блеска.
93. Асимметричная пористая мембрана по п. 85, стабильность цвета указанной печатной поверхности которой составляет менее чем приблизительно 1,5 ΔЕ.
94. Асимметричная пористая мембрана по п. 85, стабильность цвета указанной печатной поверхности которой составляет менее чем приблизительно 1,0 ΔЕ.
95. Асимметричная пористая мембрана по п. 85, стабильность цвета указанной печатной поверхности которой составляет менее чем приблизительно 0,8 ΔЕ.